(57)【要約】本発明は、液晶パネル、液晶ディスプレイデバイスおよび、負の誘電異方性Δεを有する液晶媒体に関する。【特許請求の範囲】
【請求項１】
−９〜２４％の１または２以上の式Ｉの化合物、
−９〜１４％の１または２以上の式ＩＩの化合物、
−１１〜２１％の１または２以上の式ＩＩＩの化合物、
−１０〜２２％の１または２以上の式ＩＶの化合物、
−１６〜４４％の１または２以上の式Ｖの化合物、
−０〜１９％の１または２以上のＶＩの化合物および
−０〜８％の１または２以上の式ＶＩＩの化合物
【化１】
2014505123.tif 000019
式中、
Ｒ１１、Ｒ２１、Ｒ３１、Ｒ４１、Ｒ５１、Ｒ６１およびＲ７１は互いに独立して、１〜５個の炭素原子を伴う直鎖アルキルであり、
Ｒ１２、Ｒ２２、Ｒ３２、Ｒ４２、Ｒ５２、Ｒ６２およびＲ７２は、互いに独立して、１〜６個の炭素原子を伴う直鎖アルキルであり、
Ｒ５２は代替的に、２〜５個の炭素原子を伴うアルケニルであってもよい、
を含む負の誘電異方性Δεを有する液晶媒体。
【請求項２】
式Ｉａ〜Ｉｃ：
【化２】
2014505123.tif 000020
の化合物の群から選択される少なくとも１つの化合物を含むことを特徴とする、請求項１に記載の液晶媒体。
【請求項３】
少なくとも式ＩＩａ：
【化３】
2014505123.tif 000021
の化合物を含むことを特徴とする、請求項１または２に記載の液晶媒体。
【請求項４】
式ＩＩＩａおよびＩＩＩｂ：
【化４】
2014505123.tif 000022
の化合物の群から選択される１または２以上の化合物を含むことを特徴とする、請求項１〜３のいずれか一項に記載の液晶媒体。
【請求項５】
式ＩＶａおよびＩＶｂ：
【化５】
2014505123.tif 000023
の化合物の群から選択される１または２以上の化合物を含むことを特徴とする、請求項１〜４のいずれか一項に記載の液晶媒体。
【請求項６】
式Ｖａ〜Ｖｃ：
【化６】
2014505123.tif 000024
の化合物の群から選択される１または２以上の化合物を含むことを特徴とする、請求項１〜５のいずれか一項に記載の液晶媒体。
【請求項７】
式ＶＩａ：
【化７】
2014505123.tif 000025
の化合物を含むことを特徴とする、請求項１〜６のいずれか一項に記載の液晶媒体。
【請求項８】
式ＶＩＩａ：
【化８】
2014505123.tif 000026
の化合物を含むことを特徴とする、請求項１〜７のいずれか一項に記載の液晶媒体。
【請求項９】
−８〜１２％の式Ｉａの化合物、
−３〜７％の式Ｉｂの化合物、
−１０〜１４％の式ＩＩａの化合物、
−５〜９％の式ＩＩＩａの化合物、
−９〜１２％の式ＩＩＩｂの化合物、
−１２〜１６％の式ＩＶａの化合物、
−１６〜２１％の式Ｖａの化合物、
−１５〜１９％の式ＶＩａの化合物および
−４〜８％の式ＶＩＩａの化合物
を含むことを特徴とする、請求項１〜８のいずれか一項に記載の液晶媒体。
【請求項１０】
−６〜８％の式Ｉａの化合物、
−３〜７％の式Ｉｂの化合物、
−１０〜１４％式ＩＩａの化合物、
−２〜６％式ＩＩＩａの化合物、
−９〜１２％式ＩＩＩｂの化合物、
−１２〜１６％式ＩＶａの化合物、
−２〜６％式ＩＶｂの化合物、
−１８〜２４％式Ｖａの化合物、
−１３〜１７％式ＶＩａの化合物および、
−２〜５％式ＶＩＩａの化合物
を含むことを特徴とする、請求項１〜９のいずれか一項に記載の液晶媒体。
【請求項１１】
−１３〜１７％の式Ｉａの化合物、
−３〜７％の式Ｉｃの化合物、
−９〜１３％の式ＩＩａの化合物、
−４〜７％の式ＩＩＩａの化合物、
−８〜１３％の式ＩＩＩｂの化合物、
−１０〜１７％の式ＩＶａの化合物、
−２７〜３３％の式Ｖｂの化合物および
−８〜１１％の式Ｖｃの化合物
を含むことを特徴とする、請求項１〜１０のいずれか一項に記載の液晶媒体。
【請求項１２】
ＬＣ媒体が、多色色素、ＵＶ安定化剤、抗酸化剤、キラルドーパント、重合開始剤、マイクロ粒子およびナノ粒子の群から選択される１または２以上の添加剤を含むことを特徴とする、請求項１〜１１のいずれか一項に記載の液晶媒体。
【請求項１３】
式ＲＭ−１およびＲＭ−２
【化９】
2014505123.tif 000027
の化合物の群から選択される１または２以上の化合物を含むことを特徴とする、請求項１〜１２のいずれか一項に記載の液晶媒体。
【請求項１４】
請求項１３に記載の液晶媒体の反応性メソゲン（単数）または反応性メソゲン（複数）を重合することにより得られるまたは得ることができる安定化された液晶媒体。
【請求項１５】
反応性メソゲン（単数）または反応性メソゲン（複数）の重合により、請求項１３に記載の液晶媒体を安定化する方法。
【請求項１６】
電気光学的目的のための、請求項１〜１４のいずれか一項に記載の液晶媒体の使用。
【請求項１７】
請求項１〜１４のいずれか一項に記載の液晶媒体を含む、電気光学的液晶ディスプレイ。
【請求項１８】
一対の基質により挟まれた請求項１〜１４のいずれか一項に記載の液晶媒体；およびに基質の表面に平行で液晶媒体へ電場を適用するための電極を含む液晶パネルであって、該液晶媒体が、電場が適用されていない場合の基質の表面に対して垂直に配向する、前記液晶パネル。
【請求項１９】
請求項１８に記載の液晶パネルを含む、ＴＶセット。
【請求項２０】
請求項１９に記載の３Ｄ−ＴＶセット。
【発明の詳細な説明】
【技術分野】
【０００１】
本発明は、負の誘電異方性Δεを有する液晶媒体、およびその媒体を含む液晶ディスプレイに関する。
【背景技術】
【０００２】
ＬＣＤ（液晶ディスプレイ）、とくに、極めて高い比抵抗を有すると同時に、低い温度および低いしきい値電圧でさえも大きい作動温度範囲、短い応答時間を有するマトリックスタイプに関する多大な需要がある。セルにおける以下の利点を促進するためには、具体的には、ＶＡ（垂直に配向された：vertically aligned）のＬＣ媒体、とくにＰＳ（ポリマー安定化された：polymer stabilized）ＶＡの、ネマティックディスプレイセルが必要となる：
−拡大されたネマティック相範囲（とくに、低い温度まで）、
−極めて低い温度でスイッチする能力（例えば、野外使用、自動車、航空機のため）、
−ＵＶ放射への増大された抵抗（より長い使用期限）ならびに
−ＴＶ適用、とくに、３ＤＴＶ適用のための速いスイッチング。
【０００３】
ＶＡディスプレイについては、より低いしきい値電圧およびより広い、とくに低い温度での、ネマティック相範囲を可能にするＬＣ媒体が望まれる。有効パラメータ寛容域（透明点、スメクティック−ネマティック転移または融点、粘度、誘電パラメータ、弾性パラメータ）のさらなる広範化もまた望まれる。また、ＬＣ媒体は、弾性定数ｋ３３／ｋ１１の比の有利な値を有するべきである。
【０００４】
ＴＶ、携帯電話およびモニター適用について、ＬＣ媒体は速い応答時間および低いしきい値電圧、さらに良好なＬＴＳ（低温安定性：low temperatuer stability）を有することが望まれる。また、スイッチング可能なＬＣ層の厚さに依存して、中等度または高度の複屈折が必要であり得る。
【０００５】
しかしながら、公知のＬＣ媒体は、ＬＣセルの他のパラメータに悪影響を与えることなく同時に達成されるべきこれらの全ての要求を、しばしば許容しないという欠点を有する。
【発明の概要】
【０００６】
本発明は、とくにＴＦＴ（薄膜トランジスタ）タイプなどのアクティブマトリックスディスプレイのためのものであって、一般に、上述した欠点を有しないか、低減した程度にそれを有し、好ましくは極めて高い比抵抗、低いしきい値電圧、低い回転粘度、高い透明点を伴う広いネマティック相範囲、改善されたＬＴＳおよび速いスイッチング時間を同時に有する、ＶＡディスプレイのためのＬＣ媒体を提供するという目的を有する。別の目的は、技術者に利用可能なＬＣ媒体のプールを拡張することである。他の目的は、以下の記載から直ちに明らかである。
【０００７】
これらの目的は、本発明によるＬＣ媒体が、本発明によるＬＣパネルおよびＬＣディスプレイにおいて用いられた場合に達成することができることが見出された。
【０００８】
本発明による液晶媒体は、３ＤＴＶにおける用途にとくによく適する。これは、とくに、ポリマー前駆体の重合による安定化の後のシステムを担う。
【０００９】
よって、本発明は、
−９〜２４％の１または２以上の式Ｉの化合物
−９〜１４％の１または２以上の式ＩＩの化合物、
−１１〜２１％の１または２以上の式ＩＩＩの化合物、
−１０〜２２％の１または２以上の式ＩＶの化合物、
−１６〜４４％の１または２以上の式Ｖの化合物、
−０〜１９％の１または２以上の式ＶＩの化合物および
−０〜８％の１または２以上の式ＶＩＩの化合物
【００１０】
【化１】
2014505123.tif 000002
【００１１】
式中、
Ｒ１１、Ｒ２１、Ｒ３１、Ｒ４１、Ｒ５１、Ｒ６１およびＲ７１は、互いに独立して、１〜５個の炭素原子を伴う、好ましくは２〜５個の炭素原子を伴う直鎖アルキルであり、最も好ましくはエチル、プロピルまたはペンチルであり、
Ｒ１２、Ｒ２２、Ｒ３２、Ｒ４２、Ｒ５２、Ｒ６２およびＲ７２は、互いに独立して、１〜６個の炭素原子を伴う、好ましくは１〜４個の炭素原子を伴う直鎖アルキルであり、好ましくはメチル、エチル、プロピルまたはブチル、ならびに
Ｒ５２は、代替的に、２〜５個の炭素原子を伴うアルケニル、好ましくはＥ−１−アルケニルであり、最も好ましくはビニルまたはＥ−１−プロペニルであってもよく、
好ましくは各々互いに独立して、
Ｒ１１およびＲ２１は、プロピルまたはペンチルであり、
Ｒ１２およびＲ２２は、エチルまたはブチルであり、
Ｒ３１およびＲ４１は、エチルまたはプロピルであり、
Ｒ３２は、エチルであり、
Ｒ４２は、プロピルまたはブチルであり、
Ｒ５１は、エチルまたはプロピルであり、
Ｒ５２は、プロピル、ビニルまたはＥ−１−プロペニルであり、
Ｒ６１およびＲ７１は、プロピルであり、
Ｒ６２およびＲ７２は、メチルである、
を含む、ＬＣ媒体を含有するＬＣパネルおよびＬＣディスプレイデバイスに関する。
【００１２】
好ましい態様において、液晶媒体は、前述の式Ｉ〜ＶＩＩの化合物から基本的になる。
【００１３】
とくに好ましいものは、以下の化合物の群：
【００１４】
【化２】
2014505123.tif 000003
【００１５】
【化３】
2014505123.tif 000004
から選択される１または２以上の化合物を含むＬＣ媒体である。
【００１６】
とくに好ましい態様において、液晶媒体は、前述の式Ｉａ〜ＶＩＩａの化合物から基本的になる。
好ましい態様において、液晶媒体は、
−８〜１２％の式Ｉａの化合物、
−３〜７％の式Ｉｂの化合物、
−１０〜１４％の式ＩＩａの化合物、
−５〜９％の式ＩＩＩａの化合物、
−９〜１２％の式ＩＩＩｂの化合物、
−１２〜６％の式ＩＶａの化合物、
−１６〜２１％の式Ｖａの化合物、
−１５〜１９％の式ＶＩａの化合物ならびに
−４〜８％の式ＶＩＩａの化合物
を含む。
【００１７】
好ましい態様において、ＬＣ媒体は、上述の化合物から独占的になる。
別の、第二の好ましい態様において、液晶媒体は、
−６〜８％の式Ｉａの化合物、
−３〜７％の式Ｉｂの化合物、
−１０〜１４％の式ＩＩａの化合物、
−２〜６％の式ＩＩＩａの化合物、
−９〜１２％の式ＩＩＩｂの化合物、
−１２〜１６％の式ＩＶａの化合物、
−２〜６％の式ＩＶｂの化合物、
−１８〜２４％の式Ｖａの化合物、
−１３〜１７％の式ＶＩａの化合物ならびに
−２〜５％の式ＶＩＩａの化合物
を含む。
【００１８】
好ましい態様において、ＬＣ媒体は、上述の化合物から独占的になる。
なお別の、第三の好ましい好ましい態様において、液晶媒体は、
−１３〜１７％の式Ｉａの化合物、
−３〜７％の式Ｉｃの化合物、
−９〜１３％の式ＩＩａの化合物、
−４〜７％の式ＩＩＩａの化合物、
−８〜１３％の式ＩＩＩｂの化合物、
−１０〜１７％の式ＩＶａの化合物、
−２７〜３３％の式Ｖｂの化合物ならびに
−８〜１１％の式Ｖｃの化合物
を含む。
【００１９】
好ましい態様において、ＬＣ媒体は、上述の化合物から独占的になる。
【００２０】
代替的に、任意の上述の好ましい態様において、ＬＣ媒体は、反応性化合物、好ましくは、以下で定義されるようなＲＭ−１および／またはＲＭ−２のタイプのものを、好ましくは０．０１０％から１．０％までの範囲、より好ましくは、０．０５％から０．５０％までの範囲、そして最も好ましくは、０．１０％から０．４０％までの範囲の濃度で含む。好ましくは、この反応性化合物を、ディスプレイにおける液晶媒体で重合する。
【００２１】
本発明によるＬＣ媒体は、
・極めて高い透明点を伴う広いネマティック相、
・低い粘度、
・良好なＬＴＳ（低温安定性）、
・低いしきい値電圧、
・高いＵＶ安定性、
・負の誘電異方性Δεの適切に高い絶対値、
・光学異方性Δｎの適切に高い値
により特徴づけられる。
【００２２】
純粋状態において、式Ｉ〜ＩＸの化合物は無色であり、電気光学的目的のために有利に位置する温度範囲における液晶中間相を形成する。これらは、光に対して化学的、熱学的に安定である。
【００２３】
式Ｉ〜ＶＩＩの化合物を、文献に記載されるとおり、自身公知の方法（例えば、Houben-Weyl, Methoden der organischen Chemie [Methods of Organic Chemistry], Georg-Thieme-Verlag, Stuttgartなどの標準的なワークにおけるもの）、正確には、かかる反応に知られたおよび適する反応条件下で調製する。本願明細書において詳細に記述しなくとも、自身公知である変化形も使用することができる。
【００２４】
本発明は、請求項１〜１３の少なくとも一項に記載のＬＣ媒体を含む電気光学的ディスプレイおよびパネル、ならびに、これらのＬＣ媒体の電気光学的目的のための使用にもまた関する。極めて好ましいものは、一対の基質により挟まれた請求項１〜１４のいずれか一項に記載の液晶媒体、ならびに基質の表面に平行で液晶媒体へ電場を適用するための電極を含む液晶パネルであって、ここで、液晶媒体が、電場が適用されていない場合の基質の表面に対して垂直に配向する、前記液晶パネルである。
【００２５】
本発明によるＬＣ混合物は、有効パラメータ寛容域を有意に広げることを可能とする。とくに、［S. Matsumoto et al., liquid crystals 5, 1320 (1989); K. Niwa et al., Proc. SID Conference, San Francisco, June 1984, p. 304 (1984); G. Weber et al., liquid crystals 5, 1381 (1989)において定義されるように］、これらは、速いスイッチング時間、低いしきい値電圧、良好なＬＴＳ、高い比抵抗、高いＵＶ安定性および高いＨＲ（電圧（それぞれの容量）保持比：holding ratio）を有することが見出された。また、到達可能な透明点、回転粘度γ１、低いΔｎおよび適切に高い負の誘電異方性の絶対値の組合わせは、従来公知の材料より顕著に優れる。
【００２６】
本発明で用いることができるＬＣ媒体を、自身典型の様式で調製する。一般的に、より少量で用いられる成分の所望される量を、主要な構成物を作成する成分に、有利には上昇した温度で溶解させる。
【００２７】
ＬＣ媒体はまた、当業者に知られており、文献に記載されているさらなる添加剤を含んでもよい。例えば、多色色素、安定化剤（例えばＵＶ安定化剤）、抗酸化剤、キラルドーパント、重合開始剤ありまたはなしでの反応性メソゲン、マイクロ粒子および／またはナノ粒子の群から選択される１または２以上の添加剤０〜１５％を、本発明による液晶媒体へ添加することができる。適切なキラルドーパント、安定化剤および反応性メソゲンを表Ｂ、ＣおよびＤにそれぞれ示す。
【００２８】
本願および以下の例において、ＬＣ媒体の成分の構成は、以下の略称によって表される。とくに好ましいものは、以下の表から選択される化合物を含む液晶混合物である：
【００２９】
表Ａ
（ｎおよびｍ：各々互いに独立して、１、２、３、４または５である）
【化４】
2014505123.tif 000005
【化５】
2014505123.tif 000006
【００３０】
表Ｂは、本発明によるＬＣ媒体へ、好ましくは０．１から１０重量％、極めて好ましくは０．１から６重量％の量で有益に添加することができるキラルドーパントを示す。
【００３１】
表Ｂ
【化６】
2014505123.tif 000007
【化７】
2014505123.tif 000008
【００３２】
以下の表は、本発明によるＬＣ媒体へ添加することができる可能な安定化剤を示す。
【００３３】
表Ｃ
【化８】
2014505123.tif 000009
【００３４】
【化９】
2014505123.tif 000010
【００３５】
【化１０】
2014505123.tif 000011
【００３６】
【化１１】
2014505123.tif 000012
【００３７】
以下の表は、本発明によるＬＣ媒体へ添加することができる反応性メソゲンを示す。
【００３８】
表Ｄ
【化１２】
2014505123.tif 000013
【００３９】
上記および下記において、パーセンテージは、重量によるパーセントである。与えられた全ての温度は摂氏である。ｍ．ｐ．は融点を表し、ｃｌ．ｐ．＝透明点である。さらに、Ｃ＝結晶状態、Ｎ＝ネマティック相、Ｓ＝スメクティック相ならびにＩ＝アイソトロピック相である。これらの記号の間のデータは、転移温度を表す。とくに明示しない限り、光学データは２０℃で測定する。
【００４０】
とくに明示しない限り、全ての物性を、”Merck liquid crystals, physical properties of liquid crystals”, Status Nov. 1997, Merck KGaA, Germanyによって決定づけ、２０℃の温度で与えられる。
【００４１】
とくに明示しない限り、本発明では、用語「しきい値電圧」は、容量性しきい値（Ｖ０）（フレデリクスしきい値としても知られる）に関する。
【００４２】
とくに明示しない限り、本願において、しきい値電圧という用語は、光学しきい値を指し、１０％相対コントラスト（Ｖ１０）のために与えられるものであり、飽和電圧という用語は、光学飽和を指し、９０％相対コントラスト（Ｖ９０）の両方のために与えられるものである。容量性しきい値電圧（Ｖ０）は、明示される場合のみ、フレデリクスしきい値（ＶＦｒ）とも呼ばれる。
【００４３】
とくに明示しない限り、本願において与えられるパラメータの範囲は全て、制限値を含む。
【００４４】
本願明細書にわたり、とくに明示しない限り、全ての濃度は質量パーセントで与えられ、相対的な完全混合物に関係し、全ての温度は摂氏（セルシウス）で与えられ、そして、全ての温度差は摂氏である。
【００４５】
光学異方性（Dｎ）は、５８９．３ｎｍの波長で決定づけられる。誘電異方性（Δε）は、１ｋＨｚの周波で決定づけられる。しきい値電圧、ならびに、他の全ての電気光学的性質は、Merck KGaA, Germanyで調製される試験セルで決定づけられる。Deの決定づけのための試験セルは、約２０μｍのセルギャップを有する。電極は、１．１３ｃｍ２の面積およびガードリングを伴う環状のＩＴＯ電極である。均一配向（ε‖）のためのオリエンテーション層は、ＪＳＲ（Japan Synthetic Rubber）、日本からのＪＡＬＳ ２０９６−Ｒ１であり、平面均一配向（ε⊥）のためにまた、ＪＳＲからのポリイミドＡＬ−１０５４である。容量を、正弦波を用いる周波応答アナライザーSolatron 1260で、０．３Ｖｒｍｓの電圧で決定づける。、電気光学的データを、ＶＡセルにおいて決定づける。これらの用いられる試験セルは、とくに明示しない限り、２０℃で０．５μｍの光学リタデーションでのＧｏｏｃｈおよびＴａｒｒｙによる最小の第一透過にマッチする光学リタデーション（ｄ・Δｎ）を有するように選択されたセルギャップを有する
【００４６】
電気光学的測定で用いられる光は白色光である。用いられたセットアップは、Autronic Melchers, Karlsruhe, Germanyから商業的に入手可能な機器である。特性電圧は、垂直観察下で決定づけられる。しきい値（Ｖ１０）−中間（Ｖ５０）−および飽和（Ｖ９０）電圧は、それぞれ、１０％、５０％および９０％相対コントラストのために決定づけられる。
【００４７】
応答時間は、それぞれ、相対コントラストが０％から９０％まで変わるための時間（ｔ９０−ｔ０）のための立ち上がり時間（rise time（tｏｎ））として、すなわち、遅延時間（ｔ１０−ｔ０）を含むもの、相対コントラストが１００％から１０％に戻り変わる時間（ｔ１００−ｔ１０）のための減衰時間（tｏｆｆ）として、および、総応答時間（tｔｏｔａｌ＝tｏｎ＋tｏｆｆ）として、与えられる。
【００４８】
電圧保持比は、Merck Japan Ltdで生産される試験セルにおいて決定づけられる。測定セルは、アルカリフリーガラス基質を有し、ポリイミド配向層（ＮISSAN CHEMICAL INDUSTRIESLTDからのSE7492）で、層の厚さが５０ｎｍで、互いに垂直に擦りあわされて作製される。層の厚さは、均一に６．０μｍである。ＩＴＯの透明な電極の表面積は、１ｃｍ×１ｃｍである。
【００４９】
電圧保持比は、７０℃のオーブンにおいて３０分後に決定される（ＨＲ７０）。用いられる電圧は、６０Ｈｚの周波を有する。
【００５０】
回転粘度を、過渡電流法および加工したＵｂｂｅｌｏｈｄｅ粘度計における流動粘度を用いて決定づける。液晶混合物ＺＬＩ−２２９３、ＺＬＩ−４７９２およびＭＬＣ−６６０８の製品全ては、Merck KGaA, Darmstadt, Germanyから得て、２０℃で決定づけられた回転粘度値は、それぞれ１６１ｍＰａ・ｓ、１３３ｍＰａ・ｓおよび１８６ｍＰａ・ｓであり、流動粘度値は（ｖ）、それぞれ２１ｍｍ２・ｓ−１、１４ｍｍ２・ｓ−１および２７ｍｍ２・ｓ−１である。
【００５１】
そして、液晶混合物を、ポリマー前駆体、好ましくは反応性メソゲンのｉｎ  ｓｉｔｕ重合により安定化させる。このために、対応する混合物を対応する試験セルへ導入し、反応性化合物を高圧水銀ランプからのＵＶ放射を介して重合する。ＵＶ曝露のエネルギーは６Ｊである。ソーダ石灰ガラスを共に備える広帯域パスフィルター（３００ｎｍ≦λ≦４００ｎｍ）を適用し、これは、より短い波長でＵＶ放射の強度を低下させる。電場を適用する間、矩形波電気的電圧（１４ＶＰＰ）をセルに適用する。
【００５２】
本願明細書では、以下の記号を用いる：
Ｖ０  ２０℃でのしきい値電圧、容量性［Ｖ］、
ｎｅ  ２０℃および５８９ｎｍで測定した異常な屈折率、
ｎｏ  ２０℃および５８９ｎｍで測定した通常の屈折率、
Dｎ  光学異方性（Δｎ＝ｎｅ−ｎｏ）、
ε⊥  ２０℃および１ｋＨｚでのダイレクターに垂直な誘電感受率、
ε‖  ２０℃および１ｋＨｚでのダイレクターに平行な誘電感受率、
Δε  ２０℃および１ｋＨｚでの誘電異方性、
（Δε＝ε‖−ε⊥）、
ν  ２０℃で測定した流動粘度［ｍｍ２・ｓ−１］、
γ１  ２０℃で測定した回転粘度［ｍＰａ・ｓ］、
Ｋ１  ２０℃での弾性定数、「広がり」変形［ｐＮ］、
Ｋ２  ２０℃での弾性定数、「ねじれ」変形［ｐＮ］、
Ｋ３  ２０℃での弾性定数、「曲がり」変形［ｐＮ］、および
ＬＴＳ  試験セル中で決定した低温安定性（相安定性）、
Ｖ０  容量性しきい値電圧、フレデリクスしきい値電圧とも呼ばれる
Ｖ１０  しきい値電圧、すなわち、１０％相対コントラストのための電圧、
Ｖ５０  中間（mid-grey）電圧、すなわち、５０％相対コントラストのための電圧ならびに
Ｖ９０  飽和電圧、すなわち、９０％相対コントラストのための電圧、
（Ｖ１０、Ｖ５０およびＶ９０の全ては、プレート表面に垂直な視野角のためである）。
【００５３】
以下の例は、本発明を限定することなく説明するものである。
例１
【表１】
2014505123.tif 000014
【００５４】
この混合物を調製して調査する。その後、２つの反応性化合物ＲＭ−１
【化１３】
2014505123.tif 000015
およびＲＭ−２
【化１４】
2014505123.tif 000016
のそれぞれを交互に０．２０％で混合物へ添加する。そして、混合物を対応する試験セルへ導入し、反応性化合物を、高圧ＨｇランプからのＵＶ−放射を介して重合する。ＵＶ曝露のエネルギーは６Ｊである。ソーダ石灰ガラスを共に備える広帯域パスフィルター（３００ｎｍ≦λ≦４００ｎｍ）を適用し、これは、より短い波長でのＵＶ放射の強度を低下させる。曝露の間、矩形電気的電圧（１４ＶＰＰ）をセルに適用する。
【００５５】
例２
【表２】
2014505123.tif 000017
【００５６】
この混合物を調製して調査する。その後、２つの反応性化合物ＲＭ−１およびＲＭ−２をそれぞれ交互に０．３０％で、混合物へ添加する。そして、混合物を対応する試験セルへ導入し、反応性化合物を、例１で記載したとおり、ＵＶ開始を介して重合する。
【００５７】
例３
【表３】
2014505123.tif 000018
【００５８】
この混合物を調製して調査する。その後、２つの反応性化合物ＲＭ−１およびＲＭ−２を、それぞれ交互に０．３０％で、混合物へ添加する。そして、混合物を対応する試験セルへ導入し、反応性化合物を、例１で記載したとおり、ＵＶ開始を介して重合する。
【国際調査報告】
2014505123.tif 000028
2014505123.tif 000029